(57)【要約】【課題】最近のてんぷらは油っぽく数個食すると油が鼻につく等、てんぷら離れが言われて久しかった。また、食用油は酸化が早く、早い段階での破棄を必要とするが、水質を汚す大きな原因にもなり環境に悪い。【解決手段】このてんぷら用セラミックスは本来鉱物が持っている遠赤外線放射機能、陰イオン発生機能、吸着、抗菌性、脱臭機能などの複合機能により調理の時の食用油のにおいを防止する効果、そしててんぷら物の変質を引き延ばし、からっとする風味を長期間維持させ、また食用油の酸化を遅らせるなどの効果を最大限発揮するため塑性温度も考慮し製造したものである。なお、発明のてんぷら用セラミックス素材で手軽に使用するための沈設用セラミックスを作り、セラミックス素材の効果をより良く引き出すために穴を設け独自の形を発案した。【選択図】図１
2005325010.tif 000002
【特許請求の範囲】
【請求項１】
イライト３０ｗ％、トルマリン２０ｗ％、麦飯石１５ｗ％、蛍石５ｗ％、粘土３０ｗ％を均一に混合した後、固形粉に対して重量比で２５〜３０ｗ％の水を添加、セラミックス素材を成形して３〜５日間陰干しして水気含量２〜３％の状態で温度９００℃〜１，１００℃範囲の低温塑性に焼結することを特徴とするてんぷら用セラミックス。
【請求項２】
請求項１におけるセラミックス素材で沈設用セラミックス、フライパン型セラミックス、容器型セラミックスを形成することを特徴とする請求項１記載のてんぷら用セラミックス。
【発明の詳細な説明】
【技術分野】
【０００１】  この発明は、イライト、トルマリン、麦飯石、蛍石及び粘性と可塑性を持つ粘土組成物で塑性したてんぷら用セラミックスに関するもので、具体的にはてんぷら物を調理する時、加熱された食用油に直接沈設して使う沈設用セラミックス、フライパン及びてんぷら用の容器形セラミックスに関する。
【背景技術】
【０００２】  従来にも御影石のような石材や塑性体で作られた土器型釜で飯を炊くなどの料理をすれば金属容器に比べて食感を進めることができることは広く知られた事実だ。また肉を焼く時、石版や底面を石材粉末で形石させたフライパンで料理することがよく見られる。これは金属材より石材は劣位であることが、つまりは熱容量が大きく徐々に上昇して徐々に冷却する働きで一定温度を長く維持することになり、食材を焦がさず柔らかい食感を持つように仕上げることになる。
【発明の開示】
【発明が解決しようとする課題】
【０００３】  しかしながら、以上の技術によれば、このような効果の他に遠赤外線放射及び陰イオン発生による効果、そして吸着、脱臭、抗菌性などの効果によるてんぷら物の味の向上及び変質防止、食用油の使用期間延長及び悪臭防止等の効果は期待されることはなかった。
そこで、この発明は、従来の石材類容器、土器等が持つ効果と共に遠赤外線放射及び陰イオン発生、吸着、脱臭、抗菌効果をてんぷら料理をする際の食用油の熱による劣化防止、長期使用による悪臭防止、そしててんぷら食品の変質を引き延ばしカラッとした食感に仕上がるようにするセラミックス素材、及び製造方法を提供することを課題とする。
【課題を解決するための手段】
【０００４】  以上の課題を解決するために、第一発明は、遠赤外線放射率が優秀なイライト、遠赤外線放射及び陰イオンを多量発生するトルマリン、イオン交換能力があって陰イオンを多量発生する麦飯石、低温での焼結を可能にする蛍石、そして粘性と可塑性がありセラミックス素材組成物の成形が容易くできる粘土の組成物で塑性することを特徴とするてんぷら用セラミックスを提供する。
また、第二発明は、食用油に直接沈設させて使う沈設用セラミックス素材、フライパン及びてんぷら用の容器形セラミックスを形成することを特徴とするてんぷら用セラミックス素材である。
【発明の効果】
【０００５】  第一発明はてんぷら物を料理する際、食用油の熱による変質を引き延ばし、てんぷら物の風味の向上および変質を引き延ばすことができる。てんぷら用セラミックス素材の製造方法として、まずてんぷら用セラミックスの素材に使われるイライトは風化変質岩の主成分である雲母粘土の一種で片糸の結晶系と板状の形態のもので、化学成分がＫｘ（Ａｌ，Ｆｅ，Ｍｇ）ｙ（Ｓｉ，Ａｌ）４Ｏ１０（ＯＨ）２・ｎＨ２Ｏ（ここでｘ≒約１〜０．５、ｙ≒約２）である。これは優れた遠赤外線放射機能を持っており、吸着、除菌、脱臭機能を持っているのが次の表で分かる。
2005325010.tif 000003
2005325010.tif 000004
2005325010.tif 000005
2005325010.tif 000006
またトルマリンは気成鉱性熱水鉱床の母岩ペグマタイトの中に存在し、化学成分は（Ｎａ，Ｃａ）（Ｍｇ，Ｆｅ２＋，Ｌｉ）３（Ａｌ，Ｆｅ３＋，Ｍｎ  Ｔｉ）６・（Ｂ３，Ｓｉ６，Ｏ２７）：（Ｏ，ＯＨ，Ｆ）４である。これは多量の陰イオンを発生することが知られていて実際、トルマリン４０ｗｔ％をＰＶＣに添加形成させたマット用パイプラスティック片で陰イオンを測定した結果、陰イオン発生量が８９６（個／ｃｃ）に至り、麦飯石の粉末もやはり陰イオン発生量が７００前後と出た。他に低温での塑性を可能にする蛍石粉末、そして粘性及び可塑性があって上記塑性物を容易く成形することを可能にする粘土、以上の鉱物等を組成して低温塑性する方法で多孔質のてんぷら用セラミックスを製造する。
このてんぷら用セラミックス塑性物は雲気石３０ｗｔ％、電気石２０ｗｔ％、麦飯石１５ｗｔ％、蛍石５ｗｔ％、粘土３０ｗｔ％を混合した後、適量の水（固形粉に対して２５〜３０ｗｔ％）を添加させた後、第二発明である沈設型セラミックス、フライパン型セラミックス、器型セラミックスに成形した後、３〜５日間陰干しし水気含量２〜３％になった時点で９００〜１，１１０℃範囲で焼結させる。
雲気石は２００〜８００℃で無水状態になり１，０５０〜１，１００℃でスピンネル構造になる。これ以上の温度では気孔率が急激に減少して１，１５０℃では硝子化して遠赤外線放射機能も０，８以下に激減する。
また塑性温度１，１００℃で電気石や麦飯石は焼結初期段階となり、温度が上昇して焼結中期状態になると気孔が著しく減少し通気性がなくなりはじめ、更に温度が上昇した焼結終期段階では気孔の大部分が消えて結晶粒が成長、塑性反応によって新しい複塩等が生成され陰イオン発生量が半分以上に激減するので塑性温度１，１００℃を超えない焼結初期段階を維持しなければならない。
蛍石は低融点融剤として使われるがここでは上記温度の範囲で応用し他の組成物を結着させる働きを必要とする。蛍石は素材の強度を高めるうえ、焼結中に容易く分解して、出てくるフッ化水素酸とＳｉＯ２とが反応してＳｉＦ４を揮発させ発泡することによって焼結体が多孔質を持つようになる。しかし多い量を使えば焼結体の他の機能を減少させる。
粘土は粘性と可塑性があって上記組成物の大部分が非可塑性鉱物の粉末なのでこれらを苛小化させたものと合わせることによって組成物を成形することができるが、粘土の割合を高めると遠赤外線放射率と陰イオン発生量、脱臭性、抗菌性が減少するので最小限の造成比としなければならない。９００℃で気孔率３４％まで得ることができるが、あまり低温で焼結すればセラミックスとしての強度が下がる。なお１，１００℃で気孔率２５〜３０％である。この発明で設定した焼結温度範囲で製造された焼結体は組成物個々として現わす機能には及ぶことができないが、当焼結体を粉砕した粉末で計測した結果は、遠赤外線放射率（５〜２０μｍ）が０．８９、陰イオン発生量（個／ｃｃ）が６５０、気孔率１７〜２１％、セラミックス素材粉末の脱臭率は雲気石粉末の脱臭率に比べて約１５％の減退、抗菌性も同じく約１８％の減少に留まった。
上のような総合的な機能を持っているてんぷら用セラミックス容器（５リットル）とステンレス器で、４リットルの食用油を使用し、てんぷら（イカてんぷら）料理をした結果、下のような結果を得ることができた。
（１）セラミックス素材はてんぷら料理をした後、食用油底面に集積された水が全然なく、ステンレス器には水滴が集積されていた。てんぷら用セラミックス素材に水が集積されていない理由は集積されるであろう水分を吸着することにある。特にこのセラミックス素材容器の場合は、熱により水気を外部に蒸発させてしまう。この吸着・放出の作用が繰り返されることで食用油底面に水が集積しなかったと考えられる。
また水気含量においてセラミックス素材で料理したてんぷら物は水分含有量が１３〜１７％で、ステンレス器で料理したてんぷら物の水気含量は２８〜３３％と現われた。これはてんぷら物をカラッと調理することに直接的な影響を与えるようになり、この風味の持続時間も延ばすようになる。
（２）同一条件で料理する場合、食用油の初期色相である緑黄色がセラミックス素材の場合が長く維持された。具体的にはセラミックス素材で料理する場合、約３倍の時間を経過して金属の器内の色と対等になった。
（３）てんぷら物の料理時食用油を長期間数回にかけて使えば食用油が劣化して酸敗が進行する。これによりにおいを発するようになるのだが、セラミックス素材では金属の用器使用時間の約５〜６倍の時間を使うことで食用油が等しい色相になる結果を現わした。このような結果はてんぷら用セラミックス素材の水気除去機能、脱臭機能、抗菌性機能、遠赤外線放射機能、陰イオン発生機能の複合的な結果によるものと見られる。
金属の容器ばかりでなく、このてんぷら用セラミックス素材容器とカーソルー熱容量が大きいことで味を良くすると知られている一般粘土土器との素材の機能と効果の違いを知るために粘土土器（気孔率３０％前後の５リットル容器）を温度９００〜１，１００℃で焼結し比較試験をした結果、表４のような結果を得た。
2005325010.tif 000007
この発明によって製造されたてんぷら用セラミックス素材は優れた遠赤外線放射率と多量の陰イオン発生、吸着、抗菌性、脱臭性等の複合的な機能によっててんぷら用食用油の熱による劣化及び酸敗による変質を引き延ばすことで食用油を長期間きれいに使うことができ、食用油の長期間使用によって発生するにおいをとり除くことで新たにてんぷらする物ににおいを汚染させない。また、てんぷら物によって放出される水気をセラミックス素材が吸収除去し（容器類は外部に蒸発させる）てんぷら物に水気の含量を少なくすることでカラッとさせ、てんぷら物の風味を増す。またカラッとした状態を長く維持させることができるうえ、てんぷら物の変質を引き延ばさせることができる等、今後のてんぷら料理をする時、選好されることができるセラミックス素材だと言える。
【発明を実施するための最良の形態】
【０００６】  この発明の一実施形態を、図１に示す。
これは発明素材で形成した沈設用セラミックスであり、本体には、円状の穴が設けられている。【０００７】「実施形態の効果」
この実施形態によれば、食用油の中で本体が安定して留まることを可能にする。本体に設けた円状の穴が表面積を広くし、素材が持つ効果をより多く発揮することができる。【０００８】「他の実施形態」
図１の実施形態では、沈設用であったが、他の実施形態では、図２に示すようにフライパン型セラミックスを図３に示すように容器型セラミックスを形成するものでも良い。
【図面の簡単な説明】
【０００９】
【図１】この発明の一実施形態を示す斜視図である。図１は  この発明によるてんぷら用セラミックス素材で製造された実試例１
【図２】この発明の一実施形態を示す斜視図である。図２は  この発明によるてんぷら用セラミックス素材で製造された実試例２
【図３】この発明の一実施形態を示す斜視図である。図３は  この発明によるてんぷら用セラミックス素材で製造された実試例３
【符号の説明】
【００１０】１  穴            ２  とって
【図１】
2005325010.tif 000008
【図２】
2005325010.tif 000009
【図３】
2005325010.tif 000010